(57)【要約】【課題】吸湿性が低く、透過性および光拡散性の光学特性に優れた光拡散性樹脂板状物を提供すること。【解決手段】芳香族ビニル単量体単位を主成分とする重合体（ｉ）と、（メタ）アクリル酸エステル単量体単位を主成分とする重合体（ｉｉ）を含有する光拡散性樹脂板状物であって、前記重合体（ｉ）における芳香族ビニル単量体単位の含有率をＡ質量％、前記重合体（ｉｉ）における芳香族ビニル単量体単位の含有率をＢ質量％としたとき、下記１）式および２）式を満たす光拡散性樹脂板状物である。  ６０≦Ａ≦８０                      １）式  Ａ−６０≦Ｂ≦１．３５×Ａ−７０    ２）式【選択図】図１
2005181825.tif 000002
【特許請求の範囲】
【請求項１】
芳香族ビニル単量体単位を主成分とする重合体（ｉ）と、（メタ）アクリル酸エステル単量体単位を主成分とする重合体（ｉｉ）とを含有する光拡散性樹脂板状物であって、
前記重合体（ｉ）における芳香族ビニル単量体単位の含有率をＡ質量％、前記重合体（ｉｉ）における芳香族ビニル単量体単位の含有率をＢ質量％としたとき、下記１）式および２）式を満たす光拡散性樹脂板状物。
６０≦Ａ≦８０                      １）式
Ａ−６０≦Ｂ≦１．３５×Ａ−７０    ２）式
【請求項２】
海島構造を形成している請求項１記載の光拡散性樹脂板状物。
【請求項３】
前記海島構造における島を形成する成分が非架橋である請求項２記載の光拡散性樹脂板状物。
【請求項４】
請求項１〜３いずれか記載の光拡散性樹脂板状物において、該光拡散性樹脂板状物に含まれる単量体単位が、（メタ）アクリル酸エステル単量体単位５０〜７０質量部、芳香族ビニル単量体単位３０〜５０質量部、及び、その他の共重合可能な単量体単位０〜２０質量部（合計１００質量部）で構成されている光拡散性樹脂板状物。
【請求項５】
前記（メタ）アクリル酸エステル単量体単位が、メタクリル酸メチル単位を含有する請求項１〜４いずれか記載の光拡散性樹脂板状物。
【請求項６】
請求項１〜５いずれか記載の光拡散性樹脂板状物を製造する方法であって、
（メタ）アクリル酸エステル−芳香族ビニル共重合体と、
該（メタ）アクリル酸エステル−芳香族ビニル共重合体を構成する単量体単位の組成とは異なる組成の単量体成分と
を含有する重合性原料を用いて、キャスト製板法で製造する光拡散性樹脂板状物の製造方法。
【請求項７】
前記重合性原料が、
（メタ）アクリル酸エステル単量体と芳香族ビニル単量体との混合物を、ラジカル重合開始剤の存在下で予備重合して、（メタ）アクリル酸エステル−芳香族ビニル共重合体及び未反応の単量体成分を含有する予備重合性原料とする工程と、
該予備重合性原料に（メタ）アクリル酸エステル単量体及び芳香族ビニル単量体の少なくとも一方を追加添加して重合性原料とする工程と
を含む方法により調製される請求項６記載の光拡散性樹脂板状物の製造方法。
【請求項８】
前記キャスト製板法が、連続式のキャスト製板法である請求項６又は７記載の光拡散性樹脂板状物の製造方法。
【請求項９】
所定の間隔をもって対向して走行する一対のエンドレスベルトの対向面と、該エンドレスベルトの走行に追随して走行する二つのガスケットとから形成される空間部に前記重合性原料を注入し、前記重合性原料を重合硬化させ、形成された板状重合体を該エンドレスベルトから剥離して取り出す請求項８記載の光拡散性樹脂板状物の製造方法。
【請求項１０】
直下型バックライト用光拡散板である請求項１〜５いずれか記載の光拡散性樹脂板状物。
【発明の詳細な説明】
【技術分野】
【０００１】
本発明は、寸法安定性に優れ、また透過性および光拡散性の光学特性に優れた光拡散性樹脂板状物およびその製造方法に関する。例えば、液晶テレビ、液晶モニター等の液晶表示用装置および面照明装置等の光拡散板、特に直下型バックライト用光拡散板として有用である。
【背景技術】
【０００２】
アクリル樹脂は、その優れた透明性、耐光性および機械特性等の特性から、多くの用途に用いられている。近年は、例えば、液晶表示装置等の背面光源装置（以下「バックライト」と記す）の導光板や光拡散板の材料としても使用されている。
【０００３】
特に直下型バックライトと呼ばれる光源装置は、複数本の冷陰極型ランプを並べた上部にアクリル樹脂製などの光拡散性樹脂板を配置することで、大型化および高輝度を得ることが容易であることから、大型の液晶テレビや液晶モニターの主流になりつつある。
【０００４】
この直下型バックライトに使用される光拡散板は、背面の冷陰極型ランプからの光線を透過する高透過性能、また背面の冷陰極型ランプのランプイメージによる輝度ムラを防止するための高拡散性能が求められている。また、光拡散板が吸湿による寸法変化を生じると、拡散板の変形（反り）による液晶パネルの損傷、および光拡散板と冷陰極型ランプ間距離の変化による輝度ムラが発生し問題となるため、吸湿性が低いことも求められる。
【０００５】
このような要求を満たす光拡散板を提供するために種々の検討が行われている。
【０００６】
その一例として、アクリル樹脂、ＭＳ樹脂等の透明樹脂中に透明樹脂の屈折率とは異なる屈折率を持つ微粒子を光拡散剤として含有させた光拡散板に関する検討例がある。このとき、高透過高拡散性能を得るためには、無機系微粒子よりも有機系微粒子が有用とされている。例えば、アクリル樹脂、ＭＳ樹脂等の透明樹脂中にシリコーン樹脂からなる球状微粒子を添加させた光拡散板が知られている（例えば、特許文献１および特許文献２）。あるいは、ＭＳ樹脂に光拡散剤として分子量、粒径を規定したアクリル樹脂製ビーズを配合した光拡散板が知られている（例えば、特許文献３）。しかしながら、光拡散剤として高価な有機系光拡散剤を比較的高濃度で含有させる必要があり、高コストになる。
【０００７】
そこで、光拡散剤を含有しない光拡散板として、相分離した不均一構造を形成させる方法が検討されている。例えば、メタクリル酸メチルとビニルベンゼンとの共重合体による光拡散板、又は、ＰＭＭＡ（ポリメタクリル酸メチル）とＰ３ＦＭＡ（ポリ（２，２，２−トリフルオロエチルメタクリレート））との相分離を利用した光拡散板がある（例えば、特許文献４）。しかしながら、その光拡散板の光学性能は十分ではなく、さらなる性能の向上が望まれている。
【特許文献１】特公平５−１６００２号公報
【特許文献２】特開２０００−１６９７２１号公報
【特許文献３】特開昭６３−７５０５３号公報
【特許文献４】特開平６−１６１３６３号公報
【発明の開示】
【発明が解決しようとする課題】
【０００８】
本発明は、上述した各従来技術の課題を解決すべくなされたものである。すなわち、本発明の目的は、高価な光拡散剤を添加することなく、吸湿性が低く透過性および光拡散性の光学性能に優れた光拡散性樹脂板状物およびその製造方法を提供するものである。これにより、バックライト組み立て後の吸湿による光拡散板の寸法変化から発生する反り、および、ランプイメージによる輝度ムラを改善し面内輝度均一性に優れた直下型バックライト用光拡散性樹脂板状物を提供することにある。
【課題を解決するための手段】
【０００９】
本発明は、
芳香族ビニル単量体単位を主成分とする重合体（ｉ）と、（メタ）アクリル酸エステル単量体単位を主成分とする重合体（ｉｉ）とを含有する光拡散性樹脂板状物であって、
前記重合体（ｉ）における芳香族ビニル単量体単位の含有率をＡ質量％、前記重合体（ｉｉ）における芳香族ビニル単量体単位の含有率をＢ質量％としたとき、下記１）式および２）式を満たす光拡散性樹脂板状物である。
【００１０】
６０≦Ａ≦８０                      １）式
Ａ−６０≦Ｂ≦１．３５×Ａ−７０    ２）式
また、本発明は、
前記の光拡散性樹脂板状物を製造する方法であって、
（メタ）アクリル酸エステル−芳香族ビニル共重合体と、
該（メタ）アクリル酸エステル−芳香族ビニル共重合体を構成する単量体単位の組成とは異なる組成の単量体成分と
を含有する重合性原料を用いて、キャスト製板法で製造する光拡散性樹脂板状物の製造方法である。
【００１１】
本発明の光拡散性樹脂板状物は直下型バックライト用光拡散板に好適である。
【発明の効果】
【００１２】
本発明によれば、高価な光拡散剤を添加することなく、吸湿性が低く透過性および光拡散性の光学性能に優れた光拡散板を提供することができる。これにより、例えば、大型の液晶テレビ、液晶モニター等の液晶表示用装置、および面照明装置等において、光拡散板の吸湿による反りや、ランプイメージによる輝度ムラを改善することができる。
【発明を実施するための最良の形態】
【００１３】
本発明における光拡散性樹脂板状物は、芳香族ビニル単量体単位を主成分とする重合体（ｉ）と、（メタ）アクリル酸エステル単量体単位を主成分とする重合体（ｉｉ）とを含有するものである。
【００１４】
重合体（ｉ）は、少なくとも芳香族ビニル単量体と他の単量体を含む単量体成分を重合して得られる共重合体である。具体的には、芳香族ビニル単量体と（メタ）アクリル酸エステル単量体との共重合体、芳香族ビニル単量体と（メタ）アクリル酸エステル単量体以外の共重合可能な単量体との共重合体、及び、芳香族ビニル単量体と（メタ）アクリル酸エステル単量体と他の共重合可能な単量体との共重合体などが挙げられる。好ましくは、芳香族ビニル単量体と（メタ）アクリル酸エステル単量体との共重合体、又は、芳香族ビニル単量体と（メタ）アクリル酸エステル単量体と他の共重合可能な単量体との共重合体である。
【００１５】
重合体（ｉｉ）は、少なくとも（メタ）アクリル酸エステル単量体を含む単量体成分を重合して得られる重合体である。具体的には、（メタ）アクリル酸エステル単量体の単独重合体、（メタ）アクリル酸エステル単量体と芳香族ビニル単量体との共重合体、（メタ）アクリル酸エステル単量体と芳香族ビニル単量体以外の共重合可能な単量体との共重合体、及び、（メタ）アクリル酸エステル単量体と芳香族ビニル単量体と他の共重合可能な単量体との共重合体などが挙げられる。好ましくは、（メタ）アクリル酸エステル単量体と芳香族ビニル単量体との共重合体、又は、（メタ）アクリル酸エステル単量体と芳香族ビニル単量体と他の共重合可能な単量体との共重合体である。
【００１６】
芳香族ビニル単量体としては、例えば、スチレン、α−メチルスチレン等を用いることができる。用いる芳香族ビニル単量体は、１種でも２種以上でも良い。スチレンを含有することが好ましい。
【００１７】
（メタ）アクリル酸エステル単量体としては、例えば、（メタ）アクリル酸メチル、（メタ）アクリル酸エチル、（メタ）アクリル酸ブチル、（メタ）アクリル酸シクロヘキシル、（メタ）アクリル酸フェニル、（メタ）アクリル酸ベンジル、（メタ）アクリル酸２−エチルヘキシル、（メタ）アクリル酸２−ヒドロキシエチル等の単官能（メタ）アクリレート；エチレングリコールジ（メタ）アクリレート、ジエチレングリコールジ（メタ）アクリレート、ネオペンチルグリコールジ（メタ）クリレート等の多官能（メタ）アクリレート等を用いることができる。用いる（メタ）アクリル酸エステル単量体は、１種でも２種以上でも良い。メタクリル酸メチルを含有することが好ましい。ここで「（メタ）アクリル」とは、アクリルとメタクリルの総称である（以下同様）。
【００１８】
その他の共重合可能な単量体としては、例えば、シアン化ビニル化合物、不飽和二塩基酸及びその誘導体、不飽和脂肪酸及びその誘導体等を用いることができる。シアン化ビニル化合物としては、アクリロニトリル、メタクリロニトリル等が挙げられる。飽和二塩基酸及びその誘導体としては、Ｎ−メチルマレイミド、Ｎ−エチルマレイミド、Ｎ−プロピルマレイミド、Ｎ−シクロヘキシルマレイミド、Ｎ−フェニルマレイミド、Ｎ−クロロフェニルマレイミド等のＮ−置換マレイミド、マレイン酸、無水マレイン酸、フマル酸等が挙げられる。不飽和脂肪酸およびその誘導体としては、（メタ）アクリルアミド、Ｎ−ジメチル（メタ）アクリルアミド、Ｎ−ジエチル（メタ）アクリルアミド等の（メタ）アクリルアミド類等が挙げられる。用いるその他の共重合可能な単量体は、１種でも２種以上でも良い。飽和二塩基酸及びその誘導体を含有することが好ましく、Ｎ−メチルマレイミドを含有することがより好ましい。
【００１９】
本発明における光拡散性樹脂板状物は、重合体（ｉ）における芳香族ビニル単量体単位の含有率をＡ質量％、重合体（ｉｉ）における芳香族ビニル単量体単位の含有率をＢ質量％としたとき、下記１）式および２）式を満たすことが必要である。
【００２０】
６０≦Ａ≦８０                      １）式
Ａ−６０≦Ｂ≦１．３５×Ａ−７０    ２）式
１）式のように、重合体（ｉ）における芳香族ビニル単量体単位の含有率（Ａ質量％）が６０質量％以上であれば未反応となる芳香族ビニル単量体の含有量が減少するため、キャスト重合時の未反応芳香族ビニル単量体による重合遅延を抑制でき、生産性が高くなる。また、８０質量％以下であれば全光線透過率と光拡散率および機械的強度とのバランスが取れた光拡散板を得ることが容易となる。好ましくは、６５質量％以上、７５質量％以下である。
【００２１】
また、２）式のように、重合体（ｉｉ）における芳香族ビニル単量体単位の含有率（Ｂ質量％）が（Ａ−６０）質量％以上であれば、光拡散率の高い光拡散板を得ることが容易となる。また、（１．３５×Ａ−７０）質量％以下であれば全光線透過率の高い光拡散板を得ることができる。好ましくは、（Ａ−５６）質量％以上、（１．３５×Ａ−７２）質量％以下であり、より好ましくは、（Ａ−５２）質量％以上、（１．３５×Ａ−７２）質量％以下である。
【００２２】
ゆえに上記１）および２）式を満たすことで、全光線透過率と光拡散率のバランスの取れた光拡散性樹脂板状物を得ることができる。
【００２３】
本発明の光拡散性樹脂板状物における重合体（ｉ）と重合体（ｉｉ）との質量比は、１５／８５〜６０／４０が好ましく、２０／８０〜５０／５０がより好ましい。
【００２４】
本発明の光拡散性樹脂板状物は、海島構造を形成していることが好ましい。具体的には、芳香族ビニル単量体単位の含有率の異なる成分（重合体（ｉ）及び（ｉｉ））が相分離し不均一構造となった状態である。このような海島構造は光拡散因子となり、光拡散性樹脂板状物の光拡散性を高める効果を有する。また、島を形成する成分が非架橋であることが好ましい。なお、海を形成する成分は、架橋あるいは非架橋の何れでも構わない。
【００２５】
また、芳香族ビニル単量体単位の含有量が少ない又は含有しない重合体（ｉｉ）が連続相、即ち海となり、芳香族ビニル単量体単位の含有量が多い重合体（ｉ）が非連続相、即ち島となることが好ましい。
【００２６】
本発明の光拡散性樹脂板状物に含まれる単量体単位が、（メタ）アクリル酸エステル単量体単位５０〜７０質量部、芳香族ビニル単量体単位３０〜５０質量部、及び、その他の共重合可能な単量体単位０〜２０質量部（合計１００質量部）で構成されていることが好ましい。
【００２７】
（メタ）アクリル酸エステル単量体単位が、５０質量部以上であれば、得られた光拡散性樹脂板状物は、より優れた耐光性、機械的特性が得られる。また、７０質量部以下であれば、吸湿性のより低い光拡散性樹脂板状物が得られ、直下型バックライトに光拡散板を組み込んだ際に、吸湿が原因で発生する寸法変化による反りが抑制できる。より好ましくは、（メタ）アクリル酸エステル単量体単位が６０〜７０質量部である。
【００２８】
芳香族ビニル単量体単位が、３０質量部以上であれば、吸湿性のより低い光拡散性樹脂板状物が得られ、直下型バックライトに光拡散板を組み込んだ際に、吸湿が原因で発生する寸法変化による反りが抑制できる。また、５０質量部以下であれば、得られた光拡散性樹脂板状物は、より優れた耐光性、機械的特性が得られる。より好ましくは、芳香族ビニル単量体単位が３０〜４０質量部である。
【００２９】
その他の共重合可能な単量体単位は、０〜１０質量部がより好ましい。
【００３０】
このような本発明の光拡散性樹脂板状物は、吸湿性が低く、透過率および光拡散率の光学特性に優れたものとなる。また、本発明の光拡散性樹脂板状物は、光拡散剤が含有されていないため、光拡散剤の添加によるコスト増加がなく、低コストの光拡散性樹脂板状物を得ることができるメリットもある。
【００３１】
なお、本発明の光拡散性樹脂板状物は、飽和吸水率が１．０質量％以下であることが好ましい。飽和吸水率が１．０質量％以下であると、直下型バックライトに光拡散板を組み込んだ際に、吸湿による寸法変化が発生しにくく、拡散板の変形（反り）による液晶パネルの損傷、および光拡散板と冷陰極型ランプ間距離の変化による輝度ムラが発生しにくくなる。
【００３２】
また、本発明の光拡散性樹脂板状物のＪＩＳ−Ｋ７３６１における全光線透過率は、５０％以上６５％以下であることが好ましい。また、ＤＩＮ５０３６における光拡散率は、８０％以上であることが好ましい。これらの数値は光拡散性樹脂板状物の厚みにおいて測定した数値である。従来より、全光線透過率と拡散率は相反する関係にあり、高い全光線透過率の光拡散板を得るには、光拡散剤等の光拡散因子成分の添加量を低減する必要があるが、それとともに光拡散率が低下する。また逆に光拡散率を高くしようとすると光拡散因子成分の添加量を増加する必要があり、そのため全光線透過率が低下する傾向がある。ここで、全光線透過率が５０％以上であれば、直下型バックライトに組み込んだ際に、高輝度のバックライトを得ることができる。また全光線透過率７０％以下では、光拡散性能とのバランスが取れ、ランプイメージによる輝度ムラが発生しないバックライトを得ることができる。ゆえに、全光線透過率の範囲５０％以上７０％以下で、光拡散率が８０％以上であれば、ランプイメージによる輝度ムラが発生しないバックライトを好適に得ることができる。
【００３３】
また、本発明の光拡散性樹脂板状物のＪＩＳ−Ｋ７１０５に準じて測定したＹＩ（黄色度）が１５以下であることが好ましい。ＹＩが１５以下であると、透過した光線に黄味が生じることなく、バックライトとしたときに液晶ディスプレイの表示色に黄味を生じることがない。
【００３４】
上記のような本発明の光拡散性樹脂板状物は、（メタ）アクリル酸エステル−芳香族ビニル共重合体と、該（メタ）アクリル酸エステル−芳香族ビニル共重合体を構成する単量体単位の組成とは異なる組成の単量体成分とを含有する重合性原料を用いて、キャスト製板法で製造する方法により好適に製造することができる。
【００３５】
重合性原料における共重合体含有率は６０質量％以下であることが好ましい。６０質量％以下とすることで、重合性原料の粘度が低くでき、キャスト製板法における注入作業などのハンドリング性が良好となる。より好ましくは、５０質量％以下である。また、光学的特性の観点から、１５質量％以上が好ましい。より好ましくは、２０質量％以上である。
【００３６】
また、（メタ）アクリル酸エステル−芳香族ビニル共重合体が、芳香族ビニル単量体単位を主成分とする重合体（ｉ）であり、（メタ）アクリル酸エステル−芳香族ビニル共重合体を構成する単量体単位の組成とは異なる組成の単量体成分を重合することにより、（メタ）アクリル酸エステル単量体単位を主成分とする重合体（ｉｉ）を形成することが好ましい。
【００３７】
重合性原料は、例えば、予め合成した（メタ）アクリル酸エステル−芳香族ビニル共重合体を、その共重合体を構成する単量体単位の組成とは異なる組成の単量体成分に溶解させることで得ることができる。（メタ）アクリル酸エステル−芳香族ビニル共重合体は、従来より知られる懸濁重合等の技術を用いて得ることができる。例えば、（メタ）アクリル酸エステルと芳香族ビニル単量体との混合液に、重合開始剤および必要に応じて連鎖移動剤などの助剤を攪拌溶解し、得られた均一混合液を分散安定剤を存在させた分散媒（例えば、水等）に懸濁し、所定の重合温度で一定時間保持して重合させ、得られた重合物を濾過、水洗、乾燥することにより、所望の（メタ）アクリル酸エステル−芳香族ビニル共重合体が得られる。（メタ）アクリル酸エステル−芳香族ビニル共重合体における組成比としては（メタ）アクリル酸エステル単量体単位２０質量％以上４０質量％以下、芳香族ビニル単量体単位６０質量％以上８０質量％以下が好ましい。それを溶解させる異なる組成の単量体成分の組成としては（メタ）アクリル酸エステル単量体６２質量％以上１００質量％以下、芳香族ビニル単量体０質量％以上３８質量％以下が好ましい。
【００３８】
重合性原料は、（メタ）アクリル酸エステル単量体と芳香族ビニル単量体との混合物を、ラジカル重合開始剤の存在下で予備重合して、（メタ）アクリル酸エステル−芳香族ビニル共重合体及び未反応の単量体成分を含有する予備重合性原料とする工程と、該予備重合性原料に（メタ）アクリル酸エステル単量体及び芳香族ビニル単量体の少なくとも一方を追加添加して重合性原料とする工程と、を含む方法により調製されることが好ましい。この方法によれば、（メタ）アクリル酸エステル−芳香族ビニル共重合体を予め製造しておく必要がなく、その共重合体を単量体成分に完全に溶解させる必要もなくなるため、工業的な製造の観点から好ましい。予備重合の重合率は、１５〜６０質量％が好ましく、２０〜５０質量％がより好ましい。
【００３９】
より具体的には、例えば、（メタ）アクリル酸エステル単量体と芳香族ビニル単量体との混合物にラジカル重合開始剤および必要に応じて重合調節剤などの助剤を溶解し、２０〜１５０℃の温度で所定の重合率（例えば１５〜６０質量％）まで重合することで、（メタ）アクリル酸エステル単量体と芳香族ビニル単量体と（メタ）アクリル酸エステル−芳香族ビニル共重合体との混合物〔予備重合性原料、以下、（メタ）アクリル酸エステル−芳香族ビニルシラップと略す〕を合成し、その後、（メタ）アクリル酸エステル単量体又は芳香族ビニル単量体を追加添加することで、先に生成した（メタ）アクリル酸エステル−芳香族ビニル共重合体と未反応単量体成分における（メタ）アクリル酸エステル単量体単位と芳香族ビニル単量体単位との組成が異なる重合性原料を製造することができる。特に、メタクリル酸メチルを後で添加することが好ましい。例えば、（メタ）アクリル酸エステル単量体と芳香族ビニル単量体との混合比率が４０／６０〜２０／８０の混合物１００質量部を１５〜６０質量％まで重合して、それにメタクリル酸メチル単量体を６０〜１６０質量部添加することが好ましい。
【００４０】
ここで、（メタ）アクリル酸エステル−芳香族ビニルシラップの製造に用いるラジカル重合開始剤としては、（メタ）アクリル酸エステル単量体および芳香族ビニル単量体に溶解するものが好ましい。例えば、アゾ系重合開始剤や過酸化物系重合開始剤を用いることができる。
【００４１】
キャスト製板法においても、通常、重合開始剤を用いる。重合開始剤としては、重合性原料に添加した場合に溶解するものが好ましい。例えば、アゾ系重合開始剤や過酸化物系重合開始剤を用いることができる。
【００４２】
アゾ系化合物（アゾ系重合開始剤）としては、例えば、２，２’−アゾビスイソブチルニトリル、２，２’−アゾビス（２，４−ジメチルバレロニトリル）、２，２’−アゾビス（２，４−ジメチル−４−メトキシバレロニトリル）等が挙げられる。
【００４３】
過酸化物系化合物（過酸化物系重合開始剤）としては、例えば、メチルエチルケトンパーオキサイド、メチルイソブチルケトンパーオキサイド、シクロヘキサノンパーオキサイド等のケトンパーオキサイド類；イソブチリルパーオキサイド、ラウロイルパーオキサイド、ベンゾイルパーオキサイド等のジアシルパーオキサイド類；２，５−ジメチル−２，５−ジ−（ｔ−ブチルパーオキシ）ヘキサン等のジアルキルパーオキサイド類；１，１−ジ（ｔ−ブチルパーオキシ）−３，３，５−トリメチルシクロヘキサン等のパーオキシケタール類；１，１，３，３−テトラメチルブチルパーオキシネオデカノエート、ｔ−ブチルパーオキシネオデカノエート、ｔ−ブチルパーオキシネオヘプタノエート、ｔ−ヘキシルパーオキシピバレート、ｔ−ブチルパーオキシピバレート、ｔ−ブチルパーオキシ−２−エチルヘキサノエート、ｔ−ブチルパーオキシイソブチレート等のアルキルパーエステル類；ジ−３−メトキシブチルパーオキシジカボネート、ジ−２−エチルヘキシルパーオキシジカーボネート、ビス（４−ｔ−ブチルシクロヘキシル）パーオキシジカーボネート、ジ−イソプロピルパーオキシジカーボネート、ｔ−ブチルパーオキシイソプロピルカーボネート、ｔ−ブチルパーオキシ−２−エチルヘキシルカーボネート等のパーオキシカーボネート類；などが挙げられる。
【００４４】
これらの重合開始剤は単独で、あるいは二種以上を混合して用いてもよい。その使用量は、重合温度等の重合条件に応じて適宜設定されるが、通常、（メタ）アクリル酸エステル単量体と芳香族ビニル単量体との混合物１００質量部に対して０．０００１〜３質量部、重合性原料１００質量部に対して０．０００１〜３質量部である。
【００４５】
また、必要に応じて連鎖移動剤を使用することもできる。重合調節剤（連鎖移動剤）は、重合速度を遅延する作用を有する化合物であればよく、従来より知られる各種のものを使用できる。例えば、ｎ−ブチルメルカプタン、ｎ−オクチルメルカプタンなどのメルカプタン化合物、リモネン、ミルセン、α−テルピネン、β−テルピネン、γ−テルピネン、テルピノレン、β−ピネン、α−ピネンなどのテルペノイド系化合物、α−メチルスチレンダイマーなどが挙げられる。これら重合調節剤は単独で用いても、２種以上を混合して用いても良い。重合調節剤の添加量は、通常、（メタ）アクリル酸エステル単量体と芳香族ビニル単量体との混合物１００質量部に対して０．００１〜１．０質量部、重合性原料１００質量部に対して、０．００１〜１．０質量部である。
【００４６】
それ以外にも、例えば、紫外線吸収剤、酸化防止剤等の安定剤、難燃剤、帯電防止剤、樹脂板の鋳型との剥離を容易にする離型剤等の従来より知られる各種の添加剤を添加してもよい。
【００４７】
キャスト製板法はバッチ式でも連続式でも良いが、連続式が好ましい。キャスト製板法に用いる鋳型としては、例えば、ガラス板や鏡面研磨されたステンレス鋼板から構成される鋳型、さらには連続ステンレス鋼板等から成るエンドレスベルトを用いた鋳型等が挙げられる。
【００４８】
ガラス板や鏡面研磨されたステンレス鋼板を用いたバッチ式のキャスト製板法としては、例えば、２枚のガラス板あるいは鏡面研磨されたステンレス鋼板と、ポリ塩化ビニル製の無端ガスケットとからなる鋳型の空間部に、重合開始剤を溶解させた重合性原料を注入し、この重合性原料を重合硬化させ、形成された板状重合体を鋳型から剥離して取り出す方法が挙げられる。
【００４９】
連続ステンレス鋼板等から成るエンドレスベルトを用いた連続式のキャスト製板法としては、所定の間隔をもって対向して走行する一対のエンドレスベルトの対向面と、このエンドレスベルトの走行に追随して走行する二つのガスケットとから形成される空間部に、重合開始剤を溶解させた重合性原料を注入し、この重合性原料を重合硬化させ、形成された板状重合体をエンドレスベルトから剥離して取り出す方法が挙げられる。
【００５０】
この連続式のキャスト製板法に使用する、所定の間隔をもって対向して走行する一対のエンドレスベルトを有する重合装置としては、例えば、特公昭４６−４１６０２号公報に記載の装置等が使用できる。図１は、そのようなベルト式連続キャスト製板装置を例示する模式的断面図である。この図１に示す装置において、上下に配置した一対のエンドレスベルト１及び２は、それぞれ主プーリ３、４、５及び６で張力が与えられ、同一速度で走行する。上下対になったキャリアロール７は、走行するエンドレスベルト１及び２を水平に支持し、ベルトの走行方向と直角かつベルト面の垂直方向からベルト面に対して線荷重をかける。
【００５１】
重合開始剤を溶解させた重合性原料は、注入装置１４からエンドレスベルト１及び２の間に供給される。エンドレスベルト１及び２の両側端部付近は弾力性のある二個のガスケット１２でシールされ、これにより鋳型の空間部が形成されている。エンドレスベルト１及び２の間に供給された重合性原料は、エンドレスベルト１及び２の走行に伴い、第一重合ゾーン８において温水スプレー９による加熱によって重合を開始し、次いで第二重合ゾーン１０において遠赤外線ヒーターで加熱されて重合を完結し、冷却ゾーン１１で冷却された後、矢印１３方向にアクリル系樹脂シート状物が取り出される。
【００５２】
初期の重合温度は３０℃〜９０℃が好ましく、重合時間は０．２〜２０時間程度とすることが好ましい。ただし、この範囲の温度や時間に限定されるものではない。例えば、始めは低温で重合を行い、次いで温度を上昇させて重合を継続させる方法等も用いることができる。その後、１００℃〜１３０℃程度の高温条件で０．１時間〜５時間加熱して重合を完結させることも好ましい。
【００５３】
本発明における光拡散性樹脂板状物は、直下型バックライト用光拡散板として使用することが好適なものである。
【００５４】
本発明の光拡散性樹脂板状物を直下型バックライト用光拡散板として用いた液晶表示装置の例示を図２に示し、以下に説明する。
【００５５】
ランプリフレクター２０内に冷陰極管２１を並列に複数本並べられており、冷陰極管２１上に光拡散性樹脂板状物２２が配置されている。また、光拡散性樹脂板状物２２上には、更にＩＴＯフィルム２３、光拡散フィルム２４、および、プリズムシート２５が配置されて、直下型バックライトとなる。なお、これら構成部材の配置は一例であり、これに限定されるものではない。液晶表示装置は、上述の直下型バックライト上に液晶表示パネル２６を配置して構成される。
【００５６】
本発明による光拡散性樹脂板状物を直下型バックライト用拡散板に使用することで、高輝度で輝度ムラが少なく、さらに吸湿による寸法変化が原因で生じる拡散板の変形（反り）による液晶パネルの損傷、および光拡散板と冷陰極型ランプ間距離の変化による輝度ムラを抑制できる。
【実施例】
【００５７】
以下、本発明を実施例により更に具体的に説明する。以下の記載において「部」は質量基準である。また各評価は、以下の方法に従い実施した。
【００５８】
・重量平均分子量の測定
得られた（メタ）アクリル酸エステル−芳香族ビニル共重合体（Ｉ）の一定量をテトラヒドロフラン（和光純薬製１級試薬）に溶解したサンプルを用いて、島津（株）製液体クロマトグラフィＬＣ−６Ａ型（商品名）、カラム：昭和電工（株）製ＫＦ−８０５Ｌ（商品名）によって、ポリスチレン換算による重量平均分子量を計測した。
【００５９】
・プレポリマー含有量の測定
得られた（メタ）アクリル酸エステル−芳香族ビニルシラップの一定量をクロロホルムに溶解し、ｎ−ヘキサン中に滴下、攪拌して共重合ポリマーを再析出させた。その後、ガラスフィルターＮＯ．２Ｇ３（孔径４０μｍ〜１００μｍ）にてろ過処理してプレポリマーを得た。さらに、このプレポリマーを８０℃真空乾燥機中にて一昼夜溶剤を揮発および乾燥させ、その後プレポリマーの質量を計測し、初期に溶解した（メタ）アクリル酸エステル−芳香族ビニルシラップに含まれるプレポリマーの比率を算出し、プレポリマー含有量の値とした。
【００６０】
・シラップ中の未反応単量体およびプレポリマーの組成比測定
得られた（メタ）アクリル酸エステル−芳香族ビニルシラップの一定量を酢酸ｎ−ブチルを内部標準液として含むアセトン溶液に溶解し、ＨＥＷＬＥＴＴ  ＰＡＣＫＡＲＤ社製ガスクロマトグラフＨＰ−６８９０＋型（商品名）、カラム：ＨＥＷＬＥＴＴ  ＰＡＣＫＡＲＤ社製ＨＰ−５（商品名、０．３２ｍｍφ×３０ｍ×０．２５μｍ膜厚）により未反応（メタ）アクリル酸エステル単量体量（質量％）および未反応芳香族ビニル単量体量（質量％）を計測した。プレポリマーの組成比は、前述の未反応単量体量および原料仕込み量より逆算して算出した。
【００６１】
・透過型電子顕微鏡（ＴＥＭ）による断面観察方法
得られた光拡散性樹脂板状物を適当な大きさに切断後、切片を四酸化ルテニウム水溶液を用いて染色を行い、ミクロトームを用いて約７０ｎｍの厚みの薄片にし、日本電子（株）製ＪＥＭ１００Ｓ透過型電子顕微鏡（商品名）により観察した。
【００６２】
・全光線透過率及び黄色度（ＹＩ）の測定
全光線透過率は、ＪＩＳ−Ｋ７３６１に準じて、（株）村上色彩技術研究所製ＲＴ−１００（商品名）を使用して測定した。測定光源は標準光Ｃ光源を使用した。また、黄色度（ＹＩ）は、ＪＩＳ−Ｋ７１０５に準じて、サカタインクス（株）製マクベスＣＥ−７０００（商品名）を使用して測定した。測定光源は標準光Ｃ光源を使用した。
【００６３】
・光拡散率の測定
ＤＩＮ５０３６に準じ、（株）村上色彩技術研究所製ＧＰ−２００（商品名）を使用し、受光角度５度、２０度及び７０度の輝度値を測定し、下式３）より光拡散率を算出した。
【００６４】
光拡散率（％）
＝（２０度の輝度値＋７０度の輝度値）×１００／（５度の輝度値×２）    ３）式
・飽和吸水率の測定
板厚２ｍｍの板状サンプルを縦５０ｍｍ、横５０ｍｍに切断して試験片を得た。予め試験片の質量を計測し、５０℃温水に浸漬し、水分を飽和させた後、試験片の質量を計測した。吸水率は、下記４）式により算出した。（ここで、浸漬試験後の質量をＷ、浸漬前の質量をＷ0とする。）
飽和吸水率（質量％）＝（Ｗ−Ｗ0）×１００／Ｗ0        ４）式
＜実施例１〜６、比較例１〜５＞
（メタクリル酸メチル−スチレン共重合体（Ｉ−Ａ）〜（Ｉ−Ｄ）の製造）
まず、分散剤として使用するアニオン系高分子化合物水溶液（Ｐ１）を、以下のようにして製造した。メタクリル酸２−スルホエチルナトリウム５８部、メタクリル酸カリウム水溶液（メタクリル酸カリウム分３０質量％）３１部、および、メタクリル酸メチル１１部からなる混合物に対して、脱イオン水９００部を加えて攪拌溶解させた。次いで、この混合物を窒素雰囲気下で攪拌しながら６０℃まで昇温し、６時間攪拌保持して、アニオン系高分子化合物水溶液（Ｐ１）を得た。この際、混合物の温度が５０℃に到達した時に重合開始剤として過硫酸アンモニウム０．１部を添加し、さらに別に計量したメタクリル酸メチル１１部を７５分間かけて連続的に滴下した。
【００６５】
この分散剤としてのアニオン系高分子化合物水溶液（Ｐ１）０．４部を、脱イオン水１５０部を満たした容器に加え、さらに分散助剤として硫酸ナトリウム０．５部を加えて攪拌溶解して、脱イオン水混合物を得た。
【００６６】
また、別の容器である耐圧反応容器内に、表１に示す単量体（メタクリル酸メチルおよびスチレン）、さらには重合開始剤、連鎖移動剤を所定量加え、攪拌溶解した。
【００６７】
次いで、先に調製した脱イオン水混合物を全量投入し、窒素置換しながら攪拌速度５００ｒｐｍで１５分間攪拌し、その後７５℃に加温して重合させた。重合発熱による系内の温度が極大値を示す重合ピークが発現した後、９５℃、６０分間の熱処理を行い重合を完結させた。得られた重合物を、濾過、水洗、乾燥することにより、メタクリル酸メチル−スチレン共重合体（Ｉ−Ａ）〜（Ｉ−Ｄ）を得た。得られたメタクリル酸メチル−スチレン共重合体（Ｉ−Ａ）〜（Ｉ−Ｄ）の重量平均分子量ＭＷは、表１に示す。
【００６８】
（重合性原料の製造）
重合体（ｉ）である、上記で得られたメタクリル酸メチル−スチレン共重合体（Ｉ−Ａ）〜（Ｉ−Ｄ）又は市販ポリスチレン樹脂Ｇ４４０Ｋ（商品名、日本ポリスチレン（株）製品、重量平均分子量２２００００、便宜上「Ｉ−Ｅ」と表記する）と、重合体（ｉｉ）を形成する単量体成分である、メタクリル酸メチル、スチレンおよびＮ−メチルマレイミドとを表２記載の割合で配合し、攪拌溶解して重合性原料（Ｑ）を得た。
【００６９】
（光拡散性樹脂板状物の製造）
重合性原料（Ｑ）に重合開始剤としてｔ−ヘキシルパーオキシピバレート０．４部、ビス（４−ｔ−ブチルシクロヘキシル）パーオキシジカーボネート０．４部を添加し、更に紫外線吸収剤として２−（５−メチル−２−ヒドロキシフェニル）−ベンゾトリアゾール０．０３部を添加して、３０分間攪拌した。その後、減圧下にて脱気を行い、重合性原料組成物（Ｑ−１）を得た。
【００７０】
実施例１〜２、実施例５〜６および比較例１〜５においては、続いて、縦３００ｍｍ、横３００ｍｍ、厚み６ｍｍの強化ガラス板２枚をその周囲のポリ塩化ビニル製の無端チューブを介して配設した構成の鋳型の中に、重合性原料組成物（Ｑ−１）を注入した。そして、この鋳型を８０℃温水浴にて１時間加熱することにより重合させ、次いで１３０℃の空気浴にて１時間かけて重合を完結させて、サイズ２５０ｍｍ×２５０ｍｍ、厚さ２ｍｍの光拡散性樹脂板状物Ｐを得た。
【００７１】
一方、実施例３〜４においては、図１に示した連続キャスト製板装置を使用した。すなわち、所定の間隔をもって対向して走行する一対のエンドレスベルトの対向面と、エンドレスベルトの走行に追随して走行する二つのガスケットとから形成される空間部に、重合性原料組成物（Ｑ−１）を供給し、第一重合ゾーン８において８０℃温水スプレー９による加熱により１時間重合を行い、続いて第二重合ゾーン１０において遠赤外線ヒーターで１３０℃に１時間加熱して重合を完結させ、厚さ２ｍｍの光拡散性樹脂板状物Ｐを得た。
【００７２】
得られた光拡散性樹脂板状物の飽和吸水率および全光線透過率、光拡散率、ＹＩは、表３に示す。
【００７３】
実施例１〜６で得られた光拡散性樹脂板状物は、飽和吸水率が小さく、更に全光線透過率と光拡散率およびＹＩが良好であった。
【００７４】
また、実施例１で得られた光拡散性樹脂板状物断面を透過型電子顕微鏡（ＴＥＭ）で観察したところ、海島構造が確認された。海を形成していたのは重合体（ｉｉ）成分で、島を形成していたのは重合体（ｉ）成分であった。
【００７５】
比較例１〜４で得られた光拡散性樹脂板状物は、全光線透過率と光拡散率およびＹＩが実施例に比較して劣るものであり、また比較例５で得られた光拡散性樹脂板状物は、飽和吸水率が大きく実施例に比較して劣るものであった。
【００７６】
＜実施例７＞
（重合性原料の製造）
冷却管、温度計および撹拌機を備えた重合釜に、メタクリル酸メチル３０部とスチレン７０部およびｎ−ドデシルメルカプタン０．２部を供給し、撹拌しながら−９０ｋＰａ（ゲージ圧表記）で１０分間減圧した。次いで、窒素ガスで大気圧に戻し、加熱を開始し、内温が６０℃になった時点で、重合開始剤２，２’−アゾビスイソブチルニトリル０．２部を添加し、更に内温１００℃まで加熱して６０分間保持した。その後、減圧冷却により室温まで冷却して、メタクリル酸メチル−スチレン系のシラップ状重合性原料（Ｒ）を得た。このメタクリル酸メチル−スチレン系のシラップ状重合性原料（Ｒ）のプレポリマー含有量は約５０質量％であった。また、メタクリル酸メチル−スチレン系のシラップ状重合性原料（Ｒ）におけるプレポリマー中の組成比は、メタクリル酸メチル単量体単位３１質量％、スチレン単量体単位（芳香族ビニル単量体含有率Ａ）６９質量％であった。
【００７７】
（光拡散性樹脂板状物の製造方法）
得られたシラップ状重合性原料（Ｒ）４３質量部にメタクリル酸メチル５７質量部を混合した。シラップ状重合性原料（Ｒ）中に含有される未反応単量体成分１００質量％に対するスチレン（芳香族ビニル単量体の含有率Ｂ）は１９．４質量％、メタクリル酸メチル含有率は８０．６質量％であった。
【００７８】
重合性原料（Ｑ）を重合性原料（Ｒ）に変えた以外は、実施例１と同様にして、サイズ２５０ｍｍ×２５０ｍｍ、厚さ２ｍｍの光拡散性樹脂板状物を得た。
【００７９】
得られた光拡散性樹脂板状物中に含有されているスチレン単量体単位は３０質量％、メタクリル酸メチル単量体単位は７０質量％であり、飽和吸水率は、０．８５質量％であった。また、全光線透過率は５４％、光拡散率は９１．９％、ＹＩは１１．２であった。
【００８０】
得られた光拡散性樹脂板状物は、飽和吸水率が小さく、更に全光線透過率と光拡散率およびＹＩが良好であった。
【００８１】
【表１】
2005181825.tif 000003
【００８２】
【表２】
2005181825.tif 000004
【００８３】
【表３】
2005181825.tif 000005
【００８４】
表１〜表３中の略号は、以下の通りである。
※１：日本ポリスチレン（株）製品Ｇ４４０Ｋ（商品名）
「ＭＭＡ」：メタクリル酸メチル
「Ｓｔ」：スチレン
「ＭＭＩ」：Ｎ−メチルマレイミド
「ＡＩＢＮ」：２，２’−アゾビスイソブチロニトリル
「ｎ−ＤＭ」：ｎ−ドデシルメルカプタン
Ａ：重合体（ｉ）における芳香族ビニル単量体単位の含有率（質量％）
Ｂ：重合体（ｉｉ）となる単量体成分における芳香族ビニル単量体の含有率（質量％）
Ｔｔ：全光線透過率（％）
ＤＦ：光拡散率（％）
ＹＩ：黄色度
【産業上の利用可能性】
【００８５】
本発明の光拡散性樹脂板状物は、液晶表示用装置および面照明装置等の光拡散板として有用である。
【図面の簡単な説明】
【００８６】
【図１】本発明の方法に使用可能なベルト式連続キャスト製板装置を例示する模式的断面図である。
【図２】本発明の光拡散性樹脂板状物を直下型バックライト光拡散板として用いた液晶表示装置を例示する模式的断面図である。
【符号の説明】
【００８７】
１、２  エンドレスベルト
３、４、５、６  主プーリ
７  キャリアロール
８  第一重合ゾーン
９  温水スプレー
１０  第二重合ゾーン
１１  冷却ゾーン
１２  ガスケット
１３  アクリル樹脂板の取り出し方向
１４  注入装置
２０  ランプリフレクター
２１  冷陰極管
２２  光拡散性樹脂板状物
２３  ＩＴＯフィルム
２４  光拡散フィルム
２５  プリズムシート
２６  液晶表示パネル
【図１】
2005181825.tif 000006
【図２】
2005181825.tif 000007